(57)【要約】【課題】  透明性、帯電防止性、耐衝撃性、成形加工性に優れ、かつ耐白化性に優れる透明持続性帯電防止熱可塑性樹脂組成物の提供。【解決手段】  重量平均粒子径が0.05〜0.15μｍであるゴム状重合体の存在下に芳香族ビニル、シアン化ビニルおよび／または（メタ）アクリル酸エステル系の中から選ばれた１種以上の単量体を重合してなるグラフト重合体（ａ−１）および重量平均粒子径が0.2〜0.5μｍであるゴム状重合体の存在下に上記単量体から選ばれた１種以上を重合してなるグラフト重合体（ａ−２）からなる二峰性の粒子径分布を有するグラフト重合体（Ａ）と上記単量体から選ばれた１種以上を重合してなる共重合体（Ｂ）からなるゴム強化スチレン系樹脂100重量部に対し帯電防止剤（Ｃ）を3〜30重量部配合してなる樹脂組成物であって、かつ樹脂成形品（３ｍｍ厚み）とした時のヘイズが15未満である耐白化性に優れる透明持続性帯電防止熱可塑性樹脂組成物。【選択図】なし【特許請求の範囲】
【請求項１】
ゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．０５〜０．１５μｍであるグラフト重合体（ａ−１）およびゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．２〜０．５μｍであるグラフト重合体（ａ−２）からなる二峰性の粒子径分布を有するグラフト重合体（Ａ）と芳香族ビニル系単量体、シアン化ビニル系単量体および（メタ）アクリル酸エステル系単量体等の中から選ばれた１種以上の単量体を重合してなる共重合体（Ｂ）からなるゴム強化スチレン系樹脂１００重量部に対し帯電防止剤（Ｃ）を３〜３０重量部配合してなる樹脂組成物であって、かつ樹脂成形品（３ｍｍ厚み）とした時のヘイズが１５未満である耐白化性に優れる透明持続性帯電防止熱可塑性樹脂組成物。
【請求項２】
ゴム強化スチレン系樹脂（Ａ）における、グラフト重合体（ａ−１）の割合が１０〜９０重量％である請求項１記載の耐白化性に優れる透明持続性帯電防止熱可塑性樹脂組成物。
【請求項３】
帯電防止剤（Ｃ）が、ポリエーテルエステルアミドである請求項１〜２記載の耐白化性に優れる透明持続性帯電防止熱可塑性樹脂組成物。
【請求項４】
帯電防止剤（Ｃ）が、少なくとも屈折率の異なる（屈折率差が０．０１以上）２種以上のポリエーテルエステルアミドであり、いずれの屈折率も１．４０〜１．６０である請求項１〜３記載の耐白化性に優れる透明持続性帯電防止熱可塑性樹脂組成物。
【発明の詳細な説明】
【技術分野】
【０００１】
本発明は、透明性、帯電防止性、耐衝撃性、成形加工性に優れ、かつ白化特性に優れる透明持続性帯電防止熱可塑性樹脂組成物に関する。
【背景技術】
【０００２】
ＨＩＰＳ樹脂、ＡＢＳ樹脂などの名称にて製造・販売されているゴム強化スチレン系樹脂は、外観、機械的特性ならびに成形加工性に優れ、車両部品、電気製品など種々の分野にて利用されている。
このようなゴム強化スチレン系樹脂は一般的に不透明であるが、製品によってはＰＭＭＡやポリカーボネート樹脂のような透明性が要求される場合がある。このような要求に対しては、例えば特許文献１（特開平４−１８０９０７号公報）に記載されているように、樹脂を構成する各構成成分の組成割合を調整することによりゴム強化スチレン系樹脂においても透明性を得ることが知られている。
さらに使用される用途によっては、透明性のみならず帯電防止性が必要とされる場合があり、帯電防止性については帯電防止剤の添加により付与できる。
このような帯電防止剤の選定は、一般に界面活性剤などの低分子量タイプあるいは特定ポリマーからなる高分子量タイプのものが挙げられる。一般に低分子量タイプは持続性に乏しいが、高分子量タイプは持続性に優れ熱的性質を保持する。特に高分子量タイプとしては、ポリエーテルエステルアミド系が多く使用されている。
しかしながら、これら樹脂は優れた特性を示す反面、射出成形における金型からの離型時や、製品組み付け時に、応力の集中する部分で白化現象が発生するという問題がある。
ここでは、金型からの離型時の白化現象を成形白化と表現し、製品組み付けなどの二次加工時の白化現象を応力白化と表現する。
何れの白化現象も製品の外観を損なうことになり、特に透明部位など目立ちやすい用途においては、製品価値を著しく低下させるため、その改良が望まれている。
一般に成形白化を改良する方法として、例えば各種離型剤を添加することが知られているが、十分な成形加工性を得るべく樹脂中に大量に添加した場合には金型を汚染するなどの不具合を生じるためその添加量には限界があった。
また、応力白化を改良する方法としては、例えば特許文献２（特開平９−２０２８３９号公報）に記載されているように、樹脂の粒子径を限定することによって応力白化を低減する試みもあるが、衝撃強度が大きく低下するという問題があった。さらに、特許文献３（特開２００３−１４７１５２号公報）には、ゴム強化スチレン系樹脂とポリエーテルエステルアミドからなる透明帯電防止性樹脂組成物が記載されているが、成形白化および応力白化の点で不十分であった。
従って、透明性、帯電防止性、耐衝撃性、成形加工性に優れ、かつ耐白化性（成形白化および応力白化）に優れる透明持続性帯電防止熱可塑性樹脂組成物が望まれていた。
【特許文献１】特開平４−１８０９０７号公報
【特許文献２】特開平９−２０２８３９号公報
【特許文献３】特開２００３−１４７１５２号公報
【発明の開示】
【発明が解決しようとする課題】
【０００３】
本発明は、透明性、帯電防止性、耐衝撃性、成形加工性に優れ、かつ耐白化性（成形白化および応力白化）に優れる透明持続性帯電防止熱可塑性樹脂組成物を提供することを目的とするものである。
【課題を解決するための手段】
【０００４】
本発明者らは、かかる課題に鑑み鋭意検討を行った結果、特定のゴム強化スチレン系樹脂中に分散するゴム粒子の粒子径分布が二峰性で、かつ大粒子と小粒子の平均粒子径が特定の範囲にあり、さらに特定の帯電防止剤（特にポリエーテルエステルアミド）を混ぜ合わせることにより、透明性、帯電防止性、耐衝撃性、成形加工性に優れ、かつ耐白化性に優れる透明持続性帯電防止熱可塑性樹脂組成物が得られることを見出し、本発明に達したものである。
【発明の効果】
【０００５】
本発明の透明持続性帯電防止熱可塑性樹脂組成物は、透明性、帯電防止性、耐衝撃性、成形加工性に優れ、かつ耐白化性に優れるものであり、透明性が要求され、かつ帯電防止性の必要とされる家電・ＯＡ機器、ゲーム機等の分野にて好適に使用することができる。
【発明を実施するための最良の形態】
【０００６】
すなわち、本発明は、ゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．０５〜０．１５μｍであるグラフト重合体（ａ−１）およびゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．２〜０．５μｍであるグラフト重合体（ａ−２）からなる二峰性の粒子径分布を有するグラフト重合体（Ａ）と芳香族ビニル系単量体、シアン化ビニル系単量体および（メタ）アクリル酸エステル系単量体等の中から選ばれた１種以上の単量体を重合してなる共重合体（Ｂ）からなるゴム強化スチレン系樹脂１００重量部に対し帯電防止剤（Ｃ）を３〜３０重量部配合してなる樹脂組成物であって、かつ樹脂成形品（３ｍｍ厚み）とした時のヘイズが１５未満である耐白化性に優れる透明持続性帯電防止熱可塑性樹脂組成物を提供するものである。
【０００７】
以下に、本発明の透明持続性帯電防止熱可塑性樹脂組成物につき詳細に説明する。
本発明において使用されるゴム強化スチレン系樹脂とは、ゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．０５〜０．１５μｍであるグラフト重合体（ａ−１）およびゴム状重合体の存在下に芳香族ビニル系単量体、シアン化ビニル系単量体および／または（メタ）アクリル酸エステル系単量体の中から選ばれた１種以上の単量体を重合してなり、前記ゴム状重合体粒子が重量平均粒子径０．２〜０．５μｍであるグラフト重合体（ａ−２）からなる二峰性の粒子径分布を有するグラフト重合体（Ａ）と芳香族ビニル系単量体、シアン化ビニル系単量体および（メタ）アクリル酸エステル系単量体等の中から選ばれた１種以上の単量体を重合してなる共重合体（Ｂ）からなるゴム強化スチレン系樹脂である。
【０００８】
ゴム強化スチレン系樹脂（Ａ）におけるグラフト重合体（ａ−１）およびグラフト重合体（ａ−２）を構成するゴム状重合体としては、ポリブタジエン、ポリイソプレン、ブタジエン−スチレン共重合体、イソプレン−スチレン共重合体、ブタジエン−アクリロニトリル共重合体、ブタジエン−イソプレン−スチレン共重合体、ポリクロロプレンなどのジエン系ゴム、エチレン−プロピレン共重合体、エチレン−プロピレン−非共役ジエン（エチリデンノルボルネン、ジシクロペンタジエン等）共重合体などのエチレン−プロピレン系ゴム、ポリブチルアクリレートなどのアクリル系ゴムなどが挙げられ、１種または２種以上用いることができる。
【０００９】
グラフト重合体（ａ−１）およびグラフト重合体（ａ−２）または共重合体（Ｂ）を構成する芳香族ビニル系単量体としては、スチレン、α−メチルスチレン、パラメチルスチレン等が挙げられ、１種または２種以上用いることができる。
同様にシアン化ビニル系単量体としては、アクリロニトリル、メタクリロニトリル等が挙げられ、１種または２種以上用いることができる。
同様に（メタ）アクリル酸エステル系単量体としては、メタクリル酸メチル、アクリル酸メチル等が挙げられ、１種または２種以上用いることができる。
また、本発明においては、上記芳香族ビニル系単量体、シアン化ビニル系単量体および（メタ）アクリル酸エステル系単量体と共に必要に応じて他の共重合可能な単量体、例えばＮ−フェニルマレイミド、Ｎ−シクロヘキシルマレイミド等のマレイミド系単量体、アクリル酸、メタクリル酸等の不飽和カルボン酸等を使用することも可能である。
【００１０】
上記グラフト重合体（ａ−１）およびグラフト重合体（ａ−２）または共重合体（Ｂ）を構成するそれぞれの芳香族ビニル系単量体、シアン化ビニル系単量体および（メタ）アクリル酸エステル系単量体は、それぞれ必ずしも同一でなくてもよい。
【００１１】
本発明で用いるグラフト重合体（ａ−１）を構成するゴム状重合体の重量平均粒子径については０．０５〜０．１５μｍ、およびグラフト重合体（ａ−２）を構成するゴム状重合体の重量平均粒子径については０．２〜０．５μｍであって、二峰性の粒子径分布を有することが必要であり、それぞれのゴム状重合体の重量平均粒子径が当該範囲外のものを使用した場合には本発明の目的を達成することができないものであるが、特に、グラフト重合体（ａ−１）を構成するゴム状重合体の重量平均粒子径が０．０５μ未満では耐衝撃性に劣り、０．１５μｍを超えると耐白化性に劣る。またグラフト重合体（ａ−２）を構成するゴム状重合体の重量平均粒子径が０．２μｍ未満では耐衝撃性に劣り、０．５μｍを超えると透明性および耐衝撃性が低下する。
【００１２】
さらに、グラフト重合体（Ａ）に占めるグラフト重合体（ａ−１）の構成割合は、１０〜９０重量％あることが好ましい。グラフト重合体（ａ−１）の割合が９０重量％を超えると耐衝撃性に劣り、１０重量％未満では、耐白化性が低下する。
【００１３】
上記ゴム強化スチレン系樹脂（Ａ）および共重合体（Ｂ）に占めるグラフト重合体（Ａ）の構成割合は、５〜９５重量％であることが好ましい。グラフト重合体（Ａ）の割合が９５重量％を超えると透明性および成型加工性に劣り、５重量％未満では、耐衝撃性が低下する。
【００１４】
本発明において使用される帯電防止剤（Ｃ）としては、低分子量タイプあるいは高分子量タイプいずれも使用することができ、用途に応じて使い分けもしくは併用することが可能である。
低分子量タイプの帯電防止剤としては、グリセリン脂肪酸エステルやポリオキシエチレンアルキルエーテル、アルキルスルホン酸塩、アルキルベンゼンスルホン酸塩などが挙げられ、また高分子量タイプの帯電防止剤としては、ポリエチレンオキシドやポリエーテルエステルアミドなどが挙げられる。これらのうち、特にポリエーテルエステルアミドが好ましい。
さらに、本発明においては、ポリエーテルエステルアミドとして、屈折率の異なる２種以上を併用することが好ましい。この屈折率の異なる２種以上のポリエーテルエステルアミドを使用することにより、上記ゴム強化スチレン系樹脂の透明性を維持したままで、帯電防止性に加えて、優れた耐衝撃性を付与した材料が供給できるものである。このようなポリエーテルエステルアミドとしては、炭素数６以上のアミノカルボン酸、炭素数６以上のラクタムおよびジアミンとジカルボン酸とから得られる炭素数６以上のナイロン塩からなる群より選ばれる少なくとも１種のポリアミド系化合物およびジカルボン酸から誘導される両末端カルボキシル基を含有するポリアミドとポリオキシアルキレングリコールおよび／またはビスフェノール類のエチレンオキシド付加物からなるポリエーテルジオールとを重縮合させて得られる化合物等が挙げられ、分子量、構造および／または組成の異なる２種以上用いることができる。また、上記ポリエーテルエステルアミドの屈折率は、３０℃以下の使用環境下において１．４０〜１．６０であることが好ましい。また、屈折率の異なる２種以上のポリエーテルエステルアミドを使用する場合の混合割合には特に制限はないが、例えば２種の場合には９９／１〜１／９９（重量比）の範囲であることが好ましい。
【００１５】
上記帯電防止剤（Ｃ）の使用割合については、ゴム強化スチレン系樹脂１００重量部に対して３〜３０重量部である。帯電防止剤（Ｃ）が３重量部未満では十分な帯電防止性が得られず、また３０重量部を超えると透明性及び耐熱性が低下する。
【００１６】
さらに本発明においては、上記ゴム強化スチレン系樹脂に帯電防止剤（Ｃ）を配合してなる樹脂組成物であって、かつ樹脂成形品（３ｍｍ厚み）とした時のヘイズが１５未満となる透明持続性帯電防止熱可塑性樹脂組成物である。
該樹脂成形品のヘイズを１５未満とするには、グラフト重合体（Ａ）中の単量体の種類およびその使用割合、グラフト重合体（ａ−１）およびグラフト重合体（ａ−２）の重量平均粒子径、グラフト率、さらにこれら特定のグラフト重合体（Ａ）と組み合せて使用する共重合体（Ｂ）および帯電防止剤（Ｃ）の種類およびその使用割合によって適宜設定することができる。
【００１７】
本発明における各成分の混合方法には特に制限はなく、押出機、バンバリーミキサー、ロール、ニーダー等を用いて混合することができる。
【００１８】
また、本発明の透明持続性帯電防止熱可塑性樹脂組成物には、公知の添加剤、例えば酸化防止剤〔２，６−ジ−ｔ−ブチル−４−メチルフェノール、２−（１−メチルシクロヘキシル）−４，６−ジメチルフェノール、２、２−メチレンビス−（４−エチル−６−ｔ−メチルフェノール）、４，４’−チオビス−（６−ｔ−ブチル−３−メチルフェノール）、ジラウリルチオジプロピオネート、トリス（ジ−ノニルフェニル）ホスファイト等が例示される。〕、紫外線吸収剤〔ｐ−ｔ−ブチルフェニルサリシレート、２，２’−ジヒドロキシ−４−メトキシベンゾフェノン、２−（２’−ヒドロキシ−４’−ｎ−オクトキシフェニル）ベンゾトリアゾール等が例示される。〕、滑剤〔パラフィンワックス、ステアリン酸、硬化油、ステアロアミド、メチレンビスステアロアミド、エチレンビスステアロアミド、ｎ−ブチルステアレート、ケトンワックス、オクチルアルコール、ラウリルアルコール、ヒドロキシステアリン酸トリグリセリド等が例示される。〕、着色剤〔例えば酸化チタン、カーボンブラック〕、充填剤〔例えば炭酸カルシウム、クレー、シリカ、ガラス繊維、ガラス球、カーボン繊維等が例示される。〕等を必要に応じて添加することができる。
【００１９】
さらに、本発明においてはポリカーボネート、ポリアミド、ポリブチレンテレフタレート、ポリフェニレンオキサイド、ポリオキシメチレン、塩素化ポリエチレン等の他の熱可塑性樹脂を必要に応じて透明性を保持する範囲内にて混合することができる。
【００２０】
本発明をさらに具体的に説明するために以下に実施例及び比較例を挙げて説明する。しかし、これらによって本発明は何ら制限されるものではない。
〔実施例〕
【００２１】
−ゴム強化スチレン系樹脂（Ａ）−
グラフト重合体（ａ−１）：窒素置換した反応器にポリブタジエンラテックス（重量平均粒子径０．１０μｍ、ゲル含有量９０％）５０部（固形分）、水１５０部、エチレンジアミン四酢酸二ナトリウム塩０．１部、硫酸第２鉄０．００１部、ナトリウムホルムアルデヒドスルホキシレート０．４部を入れ、６０℃に加熱後、アクリロニトリル５部、スチレン１９部、メタクリル酸メチル５６部およびキュメンハイドロパーオキサイド０．３部からなる混合物を３時間に亘り連続的に添加し、更に６０℃で２時間重合した。その後、塩析・脱水・乾燥後、グラフト共重合体（ａ−１）を得た。
【００２２】
グラフト重合体（ａ−２）：ポリブタジエンラテックス（重量平均粒子径０．３０μｍ、ゲル含有量８５％）５０部、アクリロニトリル３部、スチレン１２部、メタクリル酸メチル３５部、およびナトリウムホルムアルデヒドスルホキシレート０．３部、キュメンハイドロパーオキサイド０．２部に変更した以外は（ａ−１）と同様にして、グラフト共重合体（ａ−２）を得た。
【００２３】
グラフト重合体（ａ−３）：ポリブタジエンラテックス（重量平均粒子径０．６０μｍ、ゲル含有量９０％）４０部、アクリロニトリル３部、スチレン１５部、メタクリル酸メチル４２部、およびナトリウムホルムアルデヒドスルホキシレート０．４部、キュメンハイドロパーオキサイド０．３部に変更した以外は（ａ−１）と同様にして、グラフト共重合体（ａ−３）を得た。
【００２４】
−共重合体（Ｂ）−
共重合体（ｂ−１）：容積が２０リットルの完全混合型反応槽１基からなる連続的重合装置を用い、スチレン２４重量部、メタクリル酸メチル６６重量部、エチルベンゼン１０重量部、ｔ−ドデシルメルカプタン０．２重量部、重合開始剤としてｔ−ブチルパーオキシ（２−エチルヘキサノエート）０．０１５重量部からなる重合原料をプランジャーポンプを用いて１３ｋｇ／ｈで連続的に該反応槽に供給して重合を行い、重合温度を調節して反応槽出口における重合転化率を５０．５重量％にした。このときの重合温度は１５０℃であり、また反応槽の攪拌数は１５０ｒｐｍに調整した。重合に続いて、反応槽から連続的に抜き出された重合液を脱揮発分装置に供給した後、押出機を経て固有粘度０．４８のスチレン系共重合体（ｂ−１）を得た。スチレン系共重合体（ｂ−１）の屈折率は１．５２であった。
【００２５】
−帯電防止剤（Ｃ）−
ｃ−１：ポリエーテルエステルアミド  ペレスタット  ＮＣ６３２１
（三洋化成工業株式会社製  屈折率：１．５１６）
ｃ−２：ポリエーテルエステルアミド  ペレスタット  ＮＣ７５３０
（三洋化成工業株式会社製  屈折率：１．５３６）
ｃ−３：ポリエチレンオキサイド（住友精化株式会社製  炭素数：８〜１０）
ｃ−４：ドデシルベンゼンスルフォン酸ナトリウム
【００２６】
〔実施例１〜４、比較例１〜５〕
上記各成分につき、表１に示された配合割合で混合し、４０ｍｍ二軸押出機を用いて２００℃で溶融混練し、ペレットを得た。
また、得られたペレットにつき東芝機械製ＩＳ−９０Ｂ射出成形機を用い、シリンダー設定温度２００℃にて各試験片を作成し、次の各評価を行った。評価結果を表１に示す。
【００２７】
ヘイズ：全光線透過率測定と同一試験片を用いて、(株)村上色彩技術研究所製反射・透過率計ＨＲ−１５０で測定した。
【００２８】
耐衝撃性：ＩＳＯ  １７９準じてノッチ付シャルピー衝撃強度を測定。単位：ｋＪ／ｍ２。
【００２９】
成形加工性：ＩＳＯ  １１３３に準じてメルトボリュームレイトを測定した。
２２０℃×１０ｋｇ、単位：ｃｍ3／１０ｍｉｎ。
【００３０】
白化特性（応力白化）：ＩＳＯ  １７８に準じる曲げ試験において、目視にて白化が発現するたわみ量を測定した。単位：ｍｍ。このたわみ量が大きい値であるほど、白化特性に優れる。
【００３１】
白化特性（成形白化）：前記射出成形機において、箱型金型において、エジェクター突き出し速度を３０ｍｍ／ｓｅｃにした時の成形品の外観を目視確認した。
○：白化は確認できなかった。
△：白化が1〜４箇所確認された。
×：白化が５箇所以上確認された。
【００３２】
帯電防止性：厚さ３ｍｍの射出成形された角試験片を用い、１ヶ月間２３℃、湿度５０％ＲＨ下で状態調整し、水洗処理前後の表面固有抵抗値を東亞電子工業（株）製ウルトラメガオームメーターＳＮ８２１０にて測定した。単位：Ω
【００３３】
【表１】
2005187667.tif 000002
【産業上の利用可能性】
【００３４】
上記のとおり、本発明の透明持続性帯電防止熱可塑性樹脂組成物は、透明性、帯電防止性、耐衝撃性、成形加工性に優れ、かつ白化特性に優れるものであり、透明性が要求され、かつ帯電防止性の必要とされる家電・ＯＡ機器、ゲーム機等の分野にて好適に使用することができる。